СПОСОБ НАНЕСЕНИЯ ПОКРЫТИЯ НА ПОКРЫТУЮ КАРБИДОМ КРЕМНИЯ ПОДЛОЖКУ

1. Способ изготовления устройства для измерения деформации, отличающийся тем, что он включает в себя следующие стадии:
а) применение лазерной обработки к SiC-й поверхности детали, образованной подложкой (10), покрытой слоем (12) карбида кремния (SiC), нанесенным химическим осаждением из паровой фазы, причем лазерная обработка включает в себя воздействие лазерными импульсами с целью увеличения шероховатости упомянутой поверхности;
б) нанесение покрытия (30) из оксида алюминия на упомянутую SiC-ю поверхность атмосферным термическим напылением;
в) размещение тензометрического датчика (40) со свободной нитью на упомянутом покрытии (30), причем этот датчик удерживается на его опоре (43), и упомянутая опора имеет отверстия (44);
г) нанесение второго покрытия (50) из оксида алюминия на тензометрический датчик (40) и на покрытие (30) атмосферным термическим напылением через упомянутые отверстия (44);
д) удаление упомянутой опоры (43); и
е) нанесение третьего покрытия (60) из оксида алюминия атмосферным термическим напылением на упомянутое первое покрытие (30), на упомянутое второе покрытие (50) и на упомянутый тензометрический датчик (40).
2
2. Способ по п.1, отличающийся тем, что лазер представляет собой Nd:YAG лазер, имеющий продолжительность импульса в 10 нс, количество лазерных импульсов на точку поверхности, лежащее в диапазоне от 200 до 500, и интегральную плотность энергии лазера, составляющую 2 Дж/см.
3. Способ по п.1 или 2, отличающийся тем, что атмосферное термическое напыление выбирают между плазменным напылением и пламенным напылением.
4. Способ по п.1, отличающийся тем, что упомянутую подложку (10) выбирают между композиционным материалом, имеющим матрицу из карбида кремния (SiC), и композиционным материалом, имеющим самозалечивающуюся керамическую матрицу.
5. Устройство для измерения деформации детали, образованной подложкой (10), покрытой слоем (12) карбида кремния (SiC), нанесенным химическим осаждением из паровой фазы, отличающееся тем, что оно включает в себя первое покрытие (30) из оксида алюминия, нанесенное атмосферным термическим напылением на упомянутый слой карбида кремния после того, как упомянутый слой был обработан путем воздействия на него лазерными импульсами, тензометрический датчик (40) со свободной нитью, размещенный на упомянутом первом покрытии (30), и дополнительное покрытие из оксида алюминия, нанесенное атмосферным термическим напылением на упомянутый тензометрический датчик.